ЭПОКСИДНЫЕ СИНТАКТИЧЕСКИЕ СТРУКТУРНЫЕ АДГЕЗИВЫ НИЗКОЙ ПЛОТНОСТИ ДЛЯ АВТОМОБИЛЬНЫХ ПРИМЕНЕНИЙ

1. Синтактический структурный адгезив, содержащий:
(a) эпоксидную смолу;
(b) наполнитель в виде частиц низкой плотности и
(c) отвердитель
3
где синтактический структурный адгезив, при отверждении, демонстрирует по меньшей мере, следующие свойства: (i) плотность меньше, чем 1 г/см; (ii) модуль сжатия больше, чем 500 МПа и (iii) прочность соединения внахлест при сдвиге больше, чем 750 фунт/кв. дюйм (47 кг/кв. см).
2. Синтактический структурный адгезив по п.1, где эпоксидная смола содержит, по меньшей мере, одну многофункциональную эпоксидную смолу.
3. Синтактический структурный адгезив по п.2, где многофункциональная эпоксидная смола представляет собой трифункциональную эпоксидную смолу.
4. Синтактический структурный адгезив по п.1, где отвердитель содержит многофункциональный амин или ангидрид кислоты.
5. Синтактический структурный адгезив по п.1, где наполнитель в виде частиц низкой плотности содержит неорганические микросферы.
6. Синтактический структурный адгезив по п.1, который дополнительно содержит многофункциональный акрилат.
7. Синтактический структурный адгезив по п.1, который дополнительно содержит замедлитель горения, состоящий из смеси соединения, выбранного из гидроксида щелочноземельного металла или гидроксида металлов группы алюминия и, по меньшей мере, одного фосфоросодержащего материала.
8. Способ формирования клеевого соединения между двумя подложками, включающий получение синтактического структурного адгезива по п.1, нанесение синтактического структурного адгезива на поверхность, по меньшей мере, одной из двух подложек, соединение двух подложек так, что синтактический структурный адгезив заключается между двумя подложками, и отверждение синтактического структурного адгезива для формирования клеевого соединения между двумя подложками.
9. Способ по п.8, где, по меньшей мере, одна из двух подложек представляет собой металл.
10. Способ по п.9, где другая подложка представляет собой металл.
11. Способ по п.9, где другая подложка не представляет собой металл.
12. Способ по п.8, где две подложки не представляют собой металлы.
3
2
2
13. Однокомпонентный синтактический структурный адгезив, содержащий примерно от 10% масс примерно до 70% масс эпоксидной смолы, примерно от 2% масс примерно до 50% масс наполнителя в виде частиц низкой плотности и примерно до 45% масс отвердителя, где % массовый относится к общей массе синтактического структурного адгезива и где однокомпонентный синтактический структурный адгезив, при отверждении, демонстрирует по меньшей мере, следующие свойства: (i) плотность меньше, чем 1 г/см; (ii) модуль сжатия больше, чем 500 МПа и (iii) прочность соединения внахлест при сдвиге больше, чем 750 фунт/дюйм (47 кг/см).
14. Однокомпонентный синтактический структурный адгезив по п.13, который дополнительно содержит примерно до 40% масс замедлителя горения, где % массовый относится к общей массе синтактического структурного адгезива.
15. Двухкомпонентный синтактический структурный адгезив, содержащий:
(a) Часть A, содержащую примерно от 10% масс примерно до 90% масс эпоксидной смолы, примерно от 5% масс примерно до 80% масс наполнителя в виде частиц низкой плотности и примерно от 5% масс примерно до 60% масс замедлителя горения, где % массовый относится к общей массе Части A; и
(b) Часть B, содержащую примерно от 10% масс примерно до 90% масс отвердителя, примерно от 5% масс примерно до 80% масс наполнителя в виде частиц низкой плотности и примерно от 5% масс примерно до 60% масс замедлителя горения, где % массовый относится к общей массе Части B;
3
2
2
где при смешивании Части A и Части B вместе для формирования синтактического структурного адгезива и при отверждении синтактический структурный адгезив дает отвержденный материал, который демонстрирует, по меньшей мере, следующие свойства: (i) плотность меньше, чем 1 г/см; (ii) модуль сжатия больше, чем 500 МПа и (iii) прочность соединения внахлест при сдвиге больше, чем 750 фунт/дюйм (47 кг/см).
16. Двухкомпонентный синтактический структурный адгезив по п.15, где Часть A дополнительно содержит примерно от 0,5% масс примерно до 25% масс многофункционального акрилата, где % массовый относится к общей массе Части A.
17. Двухкомпонентный синтактический структурный адгезив по п.15, где Часть A и Часть B смешиваются при массовом отношении примерно от 0,2:1 примерно до 2:1.